(57)【要約】【課題】潤滑油を保持する性能と低摩擦係数とを両立させる。【解決手段】摺動部材である斜板３は、表面を有する基材３１と、基材３１の表面上に形成され、バインダー樹脂および固体潤滑材を含むコーティング層３２と、その上に形成され、バインダー樹脂および固体潤滑材を含むコーティング層３３とを有する。コーティング層３２は、コーティング層３３より親油性が高い材料で形成され、コーティング層３３は、コーティング層３２より摩擦係数が低い材料で形成されている。コーティング層３３は、複数の分離した部分が周期的に配置された構造を有している。【選択図】図３
2017096397.tif 000002
【特許請求の範囲】
【請求項１】
表面を有する基材と、
前記基材の前記表面上に形成され、バインダー樹脂および固体潤滑材を含む第１層と、
前記第１層の上に形成され、バインダー樹脂および固体潤滑材を含む第２層と
を有し、
前記第１層は、前記第２層より親油性が高い材料で形成され、
前記第２層は、前記第１層より摩擦係数が低い材料で形成され、
前記第２層は、前記表面に垂直な方向から見て、複数の分離した部分が周期的に配置された構造を有している
摺動部材。
【請求項２】
前記表面に垂直な方向から見て、前記表面に対する前記第２層の面積率が５０％未満である
ことを特徴とする請求項１に記載の摺動部材。
【請求項３】
前記表面に垂直な方向から見て、前記表面に対する前記第２層の面積率が３５％未満である
ことを特徴とする請求項２に記載の摺動部材。
【請求項４】
前記表面に垂直な方向から見て、前記第２層の前記複数の分離した部分の各々は、円形を有している
ことを特徴とする請求項１ないし３のいずれか一項に記載の摺動部材。
【請求項５】
前記摺動部材の摺動面における潤滑油の接触角が１２°以下である
ことを特徴とする請求項１ないし４のいずれか一項に記載の摺動部材。
【請求項６】
前記第２層の厚さが２０μｍ以下である
ことを特徴とする請求項１ないし５のいずれか一項に記載の摺動部材。
【請求項７】
前記基材が、斜板式コンプレッサで用いられる斜板の形状を有する
請求項１ないし６のいずれか一項に記載の摺動部材。
【発明の詳細な説明】
【技術分野】
【０００１】
本発明は摺動部材に関する。
【背景技術】
【０００２】
斜板式コンプレッサに用いられる斜板等の摺動部材が知られている。この摺動部材としては、基材にコーティング層を形成したものが用いられる。例えば特許文献１には、コーティング層の摩耗を抑制しつつ、潤滑油を保持する機能を向上させるため、コーティング層をハニカム構造とした摺動部材が記載されている（特に図４参照）。
【先行技術文献】
【特許文献】
【０００３】
【特許文献１】特開２０１３−１３０１７２号公報
【発明の概要】
【発明が解決しようとする課題】
【０００４】
特許文献１に記載の技術においては親油性と低摩擦係数とを両立させることが難しいという問題があった。例えばコーティング層の材料として潤滑油の保持性を向上させるため親油性の高い材料を用いると、摩擦係数に関しては妥協しなければならないことがあった。
【０００５】
これに対し本発明は、潤滑油を保持する性能と低摩擦係数とを両立させる技術を提供する。
【課題を解決するための手段】
【０００６】
本発明は、表面を有する基材と、前記基材の前記表面上に形成され、バインダー樹脂および固体潤滑材を含む第１層と、前記第１層の上に形成され、バインダー樹脂および固体潤滑材を含む第２層とを有し、前記第１層は、前記第２層より親油性が高い材料で形成され、前記第２層は、前記第１層より摩擦係数が低い材料で形成され、前記第２層は、前記表面に垂直な方向から見て、複数の分離した部分が周期的に配置された構造を有している摺動部材を提供する。
【０００７】
前記表面に垂直な方向から見て、前記表面に対する前記第２層の面積率が５０％未満であってもよい。
【０００８】
前記表面に垂直な方向から見て、前記表面に対する前記第２層の面積率が３５％未満であってもよい。
【０００９】
前記表面に垂直な方向から見て、前記第２層の前記複数の分離した部分の各々は、円形を有していてもよい。
【００１０】
前記摺動部材の摺動面における潤滑油の接触角が１２°以下であってもよい。
【００１１】
前記第２層の厚さが２０μｍ以下であってもよい。
【００１２】
前記基材が、斜板式コンプレッサで用いられる斜板の形状を有してもよい。
【発明の効果】
【００１３】
本発明によれば、潤滑油を保持する性能と低摩擦係数とを両立させることができる。
【図面の簡単な説明】
【００１４】
【図１】一実施形態に係るコンプレッサ１の構造を示す断面模式図。
【図２】斜板３の断面構造を示す模式図。
【図３】摺動面を上から見た模式図。
【図４】斜板３の製造方法を例示するフローチャート。
【発明を実施するための形態】
【００１５】
１．構造
図１は、一実施形態に係るコンプレッサ１の構造を示す断面模式図である。コンプレッサ１は、いわゆる斜板式コンプレッサである。コンプレッサ１は、シャフト２、斜板３、ピストン４、およびシュー５を有する。シャフト２は、ハウジング（図示略）に対して回転可能に支持されている。斜板３は、シャフト２の回転軸に対して斜めに固定されている。斜板３は、本発明に係る摺動部材の一例である。ピストン４は、ハウジングに設けられたシリンダボア（図示略）内を往復運動する。シュー５は、斜板３とピストン４との間に設けられており、斜板３およびピストン４とそれぞれ摺動する。シュー５において、斜板３と摺動する面はほぼ平坦であり、ピストン４と摺動する面はドーム状（半球状）の形状を有している。シャフト２の回転は、斜板３によりピストン４の往復運動に変換される。
【００１６】
図２は、斜板３の断面構造を示す模式図である。斜板３は、基材３１、コーティング層３２、およびコーティング層３３を有する。基材３１は、摺動面を形成するための平面である表面を含む円板形状を有しており、要求される特性を満たす金属、例えば、鉄系、銅系、またはアルミニウム系の合金により形成される。シュー５との凝着を防ぐ観点から、斜板３はシュー５とは異なる材料で形成されることが好ましい。
【００１７】
コーティング層３２（第１層の一例）は、斜板３の摺動面の特性を改善するために設けられている。コーティング層３２は、少なくともバインダー樹脂を含み、固体潤滑剤をさらに含むことが好ましい（いずれも図示略）。また、コーティング層３２は、硬質粒子や軟質物などの添加物をさらに含んでいてもよい。コーティング層３２は、例えば、２０〜７０ｖｏｌ％の固体潤滑材を含む。残部はバインダー樹脂である。バインダー樹脂は、例えば熱硬化性樹脂により形成される。熱硬化性樹脂としては、例えば、ポリアミドイミド（ＰＡＩ）、ポリアミド（ＰＡ）、ポリイミド（ＰＩ）、ポリエーテルエーテルケトン（ＰＥＥＫ）の少なくとも１種が用いられる。固体潤滑剤は、潤滑特性を改善するために添加される。固体潤滑剤としては、例えば、ＰＴＦＥ（ポリテトラフルオロエチレン）、ＭｏＳ２、グラファイト（Ｇｒ）、カーボン、ＷＳ２、フッ素系樹脂、軟質金属（Ｓｎ、Ｂｉなど）およびｈ−ＢＮの少なくとも１種が用いられる。なお、コーティング層３２は、固体潤滑剤に加え、硬質粒子を含んでいてもよい。硬質粒子としては、例えば、酸化物、窒化物、炭化物、および硫化物の少なくとも１種が用いられる。この例で、コーティング層３２は、基材３１の上に直接、一様に（すなわちほぼ均一な厚みで）形成されている。
【００１８】
コーティング層３３（第２層の一例）は、斜板３の手動面の特性を改善するために設けられている。コーティング層３３は、少なくともバインダー樹脂を含み、固体潤滑材をさらに含むことが好ましい。また、コーティング層３３は、硬質粒子や軟質物などの添加物をさらに含んでいてもよい。コーティング層３３は、例えば、２０〜７０ｖｏｌ％の固体潤滑材を含む。残部はバインダー樹脂である。バインダー樹脂および固体潤滑材については既に説明したとおりである。この例で、コーティング層３３は、コーティング層３２の上に直接、形成されている。ただし、コーティング層３３は一様に形成されているわけではなく、複数の部分（基本単位または基本構造）に分離している。
【００１９】
この例で、コーティング層３２とコーティング層３３とは、バインダー樹脂および固体潤滑材の少なくとも一方が異なっており、結果として摺動特性が異なっている。具体的には、コーティング層３２はコーティング層３３よりも親油性が高い材料で形成され、コーティング層３３はコーティング層３２よりも摩擦係数が低い材料で形成されている。
【００２０】
図３は、摺動面を上から（垂直な方向から）見た模式図を示す。なお斜板３は円板形状を有しているので摺動面を上から見ると円形であるが、ここではその一部のみを拡大して図示している。また、コーティング層３２およびコーティング層３３を区別しやすいように、コーティング層３２をハッチングで表わしているが、図３は断面を示しているわけではない。摺動面において、コーティング層３３の基本単位以外の部分は、コーティング層３２が露出している。すなわち、摺動面の一部はコーティング層３３が露出しており、他の一部ではコーティング層３２が露出している。このように、摺動面に異なる層が露出していることにより、異なる２つの特性、この例では親油性と低摩擦係数とを両立することができる。
【００２１】
コーティング層３３の基本単位は周期的に配置されている。周期的に配置されているとは、これら複数の基本単位が一定の間隔で規則正しく配置されていることをいう。コーティング層３３の基本単位は、円柱形状である。すなわち図３のように摺動面を上から見ると、コーティング層３３は円形を有している。摺動面において、仮想的に区切られた格子の中心に円柱が配置されていると考えることができる。格子の大きさは例えば５０〜２００μｍであり、円柱の直径は例えば３０〜１５０μｍ、好ましくは５０〜１００μｍである。格子の大きさおよび円柱の直径は、要求される特性が得られるようにコーティング層３３の面積率を調整するという観点で設計される。例えば、摺動面における親油性を向上させる観点から、摺動面を上から見たときに、コーティング層３３の面積率は５０％未満であることが好ましく、３５％未満であることがより好ましい。なおここで親油性が高いとは、潤滑油の接触角が例えば１５°以下、好ましくは１２°以下となることをいう。
【００２２】
コーティング層３２は薄すぎると摩滅して基材３１が露出してしまい摺動特性が著しく低下するおそれがあるので、厚さが１０μｍ以上であることが好ましく、２０μｍ以上であることがより好ましい。さらに、コーティング層３２の厚さは５０μｍ以下であることが好ましく、２５μｍ以下であることがより好ましい。
【００２３】
コーティング層３３は表面の摺動特性を改善するために設けられているので、コーティング層３３の厚さはコーティング層３２よりも薄いことが好ましい。より具体的には、コーティング層３３は厚すぎると基本単位が壊れやすくなり信頼性が低下するので、厚さが２０μｍ以下であることが好ましく、１０μｍ以下であることがより好ましく、５μｍ以下であることがさらに好ましい。なお図２および図３においては、構造を分かりやすくするため、実際とは寸法比を異ならせて図示している。
【００２４】
２．製造方法
図４は、斜板３の製造方法を例示するフローチャートである。ステップＳ１において、基材３１が準備される。ステップＳ２において、基材３１が所定の形状に成型される。この例では、基材３１が円板状に成型される。基材３１とコーティング層３２との密着性を高めるため、基材の表面が粗面化されてもよい。
【００２５】
ステップＳ３において、コーティング層３２を形成するための塗料が準備される。まず、バインダー樹脂および固体潤滑剤が公知の方法で混合される。これらの混合体は、希釈剤で希釈される。希釈剤としてはどのようなものが用いられてもよいが、例えば、Ｎ−メチルピロリドン（ＮＭＰ）が用いられる。希釈剤の配合比率は、固形分に対して例えば３０〜７０体積％である。
【００２６】
ステップＳ４において、基材３１の表面に塗料が塗布される。塗料は、例えば、パッド印刷、ロールコーティング、またはスプレーコーティングにより塗布される。１回で塗布できる塗料の厚さが制限される場合、２回以上の重ね塗りが行われてもよい。ステップＳ５において、塗布層は乾燥および焼成される。コーティング層３２の表面粗さは、例えば５μｍＲｚ以下であることが好ましい。
【００２７】
ステップＳ６において、コーティング層３３を形成するための塗料が準備される。塗料を準備する方法はコーティング層３２と同様である。ステップＳ７において、コーティング層３２の表面に塗料が塗布される。ここでは基本単位のパターンを形成するために、例えば、パッド印刷が用いられる。ステップＳ８において、塗布層は乾燥および焼成される。
【００２８】
３．実験例
種々の条件で摺動部材の試験片を作製し、これらの特性を評価した。より詳細には、以下の実験例１〜４の４つの区分において、それぞれ複数の試験片を作製した。各実験例において、基材の材料としては鋳鉄が用いられた。コーティング層のバインダー樹脂としてはＰＡＩが、固体潤滑材としてはＧｒまたはＰＴＦＥが用いられた。
【００２９】
実験例１は、本発明に係る摺動部材の例である。第１層に相当するコーティング層においては、固体潤滑材としてＧｒが用いられた。第１層の厚みは２０μｍであった。第２層に相当するコーティング層においては、固体潤滑材としてＰＴＦＥが用いられた。第２層の厚みは５μｍであった。コーティング層３３の基本単位に係る格子の大きさは１５０μｍ×１５０μｍであり、基本単位の形状は直径が１００μｍの円柱である。
【００３０】
実験例２は、第１層に相当するコーティング層のみを有し、第２層に相当するコーティング層を有さない。実験例３は、第２層に相当するコーティング層のみを有し、第２層に相当するコーティング層を有さない。ただしコーティング層の表面は平坦である。実験例３は、第２層に相当するコーティング層のみを有し、第２層に相当するコーティング層を有さない。コーティング層の表面には、複数の穴（凹部）が設けられている。
【００３１】
実験例１〜４について、潤滑油の接触角すなわち濡れ性を評価した。その結果を表１に示す。
【表１】
2017096397.tif 000003
【００３２】
実験例２においては、固体潤滑材としてＧｒを用いたコーティング層が最表面に出ているので潤滑油の接触角がほぼ０°であり、極めて親油性が高い。しかし、固体潤滑材としてＰＴＦＥを用いたコーティング層と比較すると摩擦係数が高く（データは省略）、この点で劣っている。実験例３においては、固体潤滑材としてＰＴＦＥを用いたコーティング層が最表面に出ているので摩擦係数は低いが、潤滑油の接触角が約４０°であり、親油性が低い。実験例４のようにコーティング層の表面に穴を設けることによって親油性は２５°まで改善するが、それでもまだ改善の余地がある。
【００３３】
本発明に係る実験例１によれば、実験例３および４と比較して親油性を改善することができる。また、最表面には摩擦係数の低いコーティング層も露出しているので、高親油性と低摩擦係数とを両立することができる。
【００３４】
４．変形例
本発明は上述の実施形態に限定されるものではなく、種々の変形実施が可能である。以下、変形例をいくつか説明する。以下の変形例のうち２つ以上のものが組み合わせて用いられてもよい。
【００３５】
本発明が適用される摺動部材は斜板式コンプレッサの斜板に限定されない。例えばエンジンのクランクシャフトを支持する半割軸受等、斜板以外の摺動部材に本発明が適用されてもよい。例えば半割軸受に適用される場合、第１層および第２層のコーティング層の膜厚はいずれも、例えば３μｍである。
【００３６】
コーティング層３３における基本単位の形状は円柱形状に限定されない。楕円柱、四角柱、六角柱等、基本単位は円柱以外の形状を有していてもよい。また、基本単位は、中心点を結ぶ線が正方形を形成するように配置されるものに限定されず、中心点を結ぶ線が、長方形、平行四辺形、または六角形等、正方形以外の形状を形成するように配置されてもよい。
【００３７】
実験例において用いられた材料および寸法はあくまで例示であり、本発明はこれに限定されるものではない。
【符号の説明】
【００３８】
１…コンプレッサ
２…シャフト
３…斜板
３１…基材
３２…コーティング層
３３…コーティング層
４…ピストン
５…シュー
【図１】
2017096397.tif 000004
【図２】
2017096397.tif 000005
【図３】
2017096397.tif 000006
【図４】
2017096397.tif 000007